【事件の表示】
　特許第３２０４４０７号「インクジェットプリンタ用インクおよびその印字機構」の請求項１ないし５に係る特許に対する特許異議の申立てについて、次のとおり決定する。
【結　論】
　訂正を認める。
　特許第３２０４４０７号の請求項１ないし３に係る特許を維持する。
【理　由】
Ｉ．手続の経緯
　本件特許第３２０４４０７号は、平成４年１月１０日に出願され、平成１３年６月２９日にその特許の設定登録がなされ、その後、山川寧より特許異議の申立があり、取消理由通知がなされ、その指定期間内である平成１４年７月２３日付けで訂正請求がなされたものである。
　
II．訂正の適否
１．訂正事項
〔訂正事項ａ〕
　特許請求の範囲請求項１における、
「インクジェットプリンタ用インク」との記載を、
「インクジェットプリンタ用水系インク」と訂正する。
　
〔訂正事項ｂ〕
　特許請求の範囲請求項２を削除する。
　
〔訂正事項ｃ〕
　特許請求の範囲請求項３における、
「【請求項３】紫外線照射量が１００ｍＪ／ｃｍ２　以下で少なくとも表面硬化する、請求項１または２に記載のインク。」との記載を、
「【請求項２】紫外線照射量が１００ｍＪ／ｃｍ２　以下で少なくとも表面硬化する、請求項１に記載のインク。」と訂正する。
　
〔訂正事項ｄ〕
　特許請求の範囲請求項４における、
「【請求項４】前記染料がアゾ系染料である、請求項１〜３のいずれか一項に記載のインク。」との記載を、
「【請求項３】前記染料がアゾ系染料である、請求項１または２に記載のインク。」と訂正する。
　
〔訂正事項ｅ〕
　特許請求の範囲請求項５を削除する。
　
２．訂正の目的の適否、新規事項追加の有無、及び特許請求の範囲の実質上の拡張又は変更の存否
　訂正事項ａは、訂正前の特許請求の範囲請求項１において、「インクジェットプリント用インク」が水系であることを特定するもので、特許請求の範囲の減縮を目的とするものである。またこの訂正は、明細書段落【００１４】、【００２０】、及び【００２７】の記載により支持されており、新規事項の追加には該当せず、実質上特許請求の範囲を拡張し又は変更するものでもない。
　訂正事項ｂ及びｅは、特許請求の範囲請求項２及び請求項５を削除するもので、特許請求の範囲の減縮を目的とするものである。
　訂正事項ｃ及びｄは、特許請求の範囲請求項２の削除にともなう項番号の繰上げと引用部分の訂正であって、明りょうでない記載の釈明を目的とするものである。
　またこれらｂ〜ｄの訂正は、いずれも新規事項の追加には該当せず、実質上特許請求の範囲を拡張し又は変更するものではない。
　
３．訂正の適否の結論
　以上のとおりであるから、本件訂正請求は、特許法第１２０条の４第３項において準用する平成６年法律第１１６号による改正前の特許法第１２６条第１項ただし書、第２項及び第３項の規定に適合するので、当該訂正を認める。
　
III．特許異議申立てについて
１．本件発明
　本件請求項１ないし請求項３に係る発明は、訂正後の明細書の特許請求の範囲請求項１ないし請求項３に記載された以下のとおりである。
　
「【請求項１】紫外線を照射することにより硬化する特性を有するインクジェットプリンタ用水系インクであって、水と、モノマー構造で官能基を２つ以上含む水溶性の光硬化型樹脂プレポリマーと、水溶性または非水溶性の光重合開始剤と、および水溶性染料とを少なくとも含んでなる、インク。
【請求項２】紫外線照射量が１００ｍＪ／ｃｍ２　以下で、少なくとも表面硬化する、請求項１に記載のインク。
【請求項３】前記染料がアゾ系染料である、請求項１または２に記載のインク。」
　
２．申立の理由の概要
　特許異議申立人山川寧は、証拠として本願出願前に頒布されたことが明らかな刊行物である甲第１号証（特開平３−４３２９２号公報）、甲第２号証（特開平３−２１６３７９号公報）、及び甲第３号証（特開昭６２−６４８７４号公報）を提出し、訂正前の本件請求項１ないし請求項５に係る発明は、上記甲第１号証に記載された発明であるか、上記甲第１号証ないし甲第３号証に記載された発明に基づいて当業者が容易に発明をすることができたものであるから、これらの発明の特許は特許法第２９条第１項あるいは同条第２項の規定により特許を受けることができないものであり、これらの発明に係る特許は取り消されるべきものであると主張している。
　なお、当審において通知した取消の理由の趣旨は、異議申立人の上記の主張と同じである。
　
３．証拠の記載
　甲第１号証には、紫外線硬化性接着剤と染料／顔料と少なくとも一種類の溶媒からなるインク組成物が記載されており（特許請求の範囲請求項１参照）、該インク組成物がインクジェット用として用いられることが記載され（公報第１頁右下欄１４行〜１８行参照）、紫外線硬化性接着剤として脂肪族ウレタンを基本とするオリゴマーを含む「ＧＡＦＧＡＲＤ２３３（商品名）」及びエステルを基体とする「３−ＢＯＮＤ３０７０（商品名）」（公報第２頁右下欄１７行〜第３頁左上欄６行参照）、染料または顔料として「Ｍｏｒｆａｓｔ　Ｂｌｕｅ１００、青、金属錯体フタロシアニン染料」、「Ｍｏｒｆａｓｔ　Ｒｅｄ１２０、赤、金属錯体アゾ染料」、及び「Ｍｏｒｆａｓｔ　Ｂｌａｃｋ　Ａ、黒、アゾ染料」（公報第３頁右上欄表１参照）、溶媒として「Ｈ２Ｏ」、「メチルエチルケトン」、「γ−ブチロラクトン」、「イソプロピルアルコール」及びこれらの混合物（公報第３頁左下欄１４行〜１７行参照）が、それぞれ例示されている。また、実施例には、接着剤としてＧＡＦＧＡＲＤ２３３が６０重量％もしくは５５重量％、希釈剤としてビニルピロリドンが２０重量％、溶媒としてメチルエチルケトン、γ−ブチロラクトン、Ｈ２Ｏがいずれも５重量％、染料としてＭｏｒｆａｓｔ　Ｂｌａｃｋ　Ａ、Ｍｏｒｆａｓｔ　Ｂｌｕｅ１００、Ｍｏｒｆａｓｔ　Ｒｅｄ１２０が各々５重量％である、黒、青、赤のインクが記載されている（公報第４頁右上欄及び左上欄参照）。
　
　甲第２号証には、少なくとも着色剤と紫外線が付与されて高分子化する成分とを含有するインクジェット記録媒体が記載されており（特許請求の範囲請求項１参照）、着色剤として直接染料、酸性染料、塩基性染料、反応性染料、水溶性染料が例示され（公報第２頁左上欄２行〜４行参照）、紫外線が付与されて高分子化する成分として光重合開始剤および重合性モノマーもしくはオリゴマーを用いることが記載され（公報第３頁１１行〜１３行参照）、これらの成分は水等の溶媒中に混合して用いられることが記載されている（公報第３頁左下欄１７行〜１９行）。
　
　甲第３号証には、紫外線硬化型樹脂、熱可塑性樹脂、顔料、導電性付与剤、光反応開始剤および溶剤を必須成分とする紫外線硬化型インクジェット記録用インク組成物が記載されており（特許請求の範囲第１項参照）、紫外線硬化型樹脂はトリアクリレート、トリメタクリレート等の三官能以上のポリアクリレートを使用するのが望ましいこと（公報第３頁左上欄９行〜１１行参照）、光反応開始剤は紫外線のエネルギーによりフリーラジカルを発生する化合物であって、樹脂成分と相溶性であり溶剤に可溶であること（公報第４頁左上欄２行〜６行参照）が記載されている。
　
４．対比・判断
（ａ）特許法第２９条第１項について
（請求項１について）
  訂正後の本件請求項１に係る発明（以下、「本件発明１」という）のインクと上記甲第１号証記載の発明のインク組成物とを比較すると、上記甲第１号証記載のインク組成物における「紫外線硬化性接着剤」は本件発明１における「光硬化型樹脂プレポリマー」に相当し、かつ甲第１号証記載のインク組成物がインクジェットプリンタ用インクであることは明らかであるから、両者は、溶媒と、光硬化型樹脂プレポリマーと、染料とを少なくとも含んでなるインクジェットプリンタ用インクである点で共通するものである。しかし、本件発明１のインクは、溶媒が「水」であり、光硬化型樹脂プレポリマーが「モノマー構造で官能基を２つ以上含む水溶性の光硬化型樹脂プレポリマー」であり、染料が「水溶性染料」である「水」系インクであって、さらに「水溶性または非水溶性の光重合開始剤」を含んでいるのに対し、上記甲第１号証記載のインクは、水系であるかどうか、また光重合性開始剤を含んでいるかどうかについては明確に記載されていない。
　そこで、上記甲第１号証に、水系でかつ光重合性開始剤を含むインク組成物が実質的に記載されているかどうか検討するに、甲第１号証における紫外線硬化性接着剤及び染料に係る記載からみると、これらはいずれも水溶性のものを含み得るものであり、溶媒として水も例示されている（上記３．の摘記事項参照）。しかしながら、実施例においてその組成が具体的に記載されているインクはいずれも５重量％の水しか含んでおらず、溶媒が「水」である「水」系インクであるとは認められない。加えて、甲第１号証には光重合性開始剤を配合することを示唆するような記載はなく、実施例における成分からみて光重合性開始剤を配合することが自明であるとも認められない。
　したがって、本件発明１は「水系インク」である点、及び「水溶性または非水溶性の光重合開始剤」を含んでいる点において上記甲第１号証記載のインク組成物とは明確に相違しており、本件発明１は上記甲第１号証に記載された発明とは認められない。
　　
（請求項２及び請求項３について）
　本件請求項２及び請求項３に係る発明は、本件発明１の構成をその主たる構成として含むものであり、本件発明１は上述したように上記甲第１号証に記載された発明とは認められず、したがって同様の理由により、本件請求項２及び請求項３に係る発明もまた、上記甲第１号証に記載された発明とは認められない。
　
（ｂ）特許法第２９条第２項について
（請求項１について）
  上記（ａ）で述べたように、本件発明１は「水系インク」である点、及び「水溶性または非水溶性の光重合開始剤」を含んでいる点において上記甲第１号証記載の発明とは相違している。
  そこで上記相違点あげられた構成を、上記甲第２号証及び甲第３号証の記載を勘案することによって導き出すことができるかどうか検討するに、甲第２号証には着色剤と紫外線が付与されて高分子化する成分とを含有するインクジェット用インクが記載されており、着色剤として水溶性染料が例示され、紫外線が付与されて高分子化する成分が光重合開始剤および重合性モノマーもしくはオリゴマーからなること、溶媒として水を用いることが記載されている（上記３．の摘記事項参照）。しかしながら、甲第２号証には重合性モノマーもしくはオリゴマーとして「モノマー構造で官能基を２つ以上含む水溶性の光硬化型樹脂プレポリマー」を用いることについては何も記載がなく、また水を溶媒とする理由についても特に説明されていないことから、甲第２号証の記載を勘案したとしても、甲第１号証記載のインクにおける溶媒、紫外線硬化性接着剤及び染料をすべて水溶性のものとして、さらに「水溶性または非水溶性の光重合開始剤」を配合して「水」系インクとすること、すなわち上記の相違点にあげられた構成を導き出すことが容易であるとはいえない。また、甲第３号証には紫外線硬化型樹脂及び光反応開始剤を含むインクジェット用インクが記載されているが、着色剤が顔料であり、かつ溶剤を用いるものであることから（上記３．の摘記事項参照）、甲第３号証の記載を勘案しても、「水」系インクの構成を導き出すことはできない。
　そして、本件発明１は、請求項１に記載された構成を備えることによって、水系で染料を色材として含むインクでありながら、印字後、再度水分（第２色目以降の印字によるインク）が付着しても染料がにじまないという、明細書記載の効果（段落【００１４】【００３１】参照）を奏するものであると認められる。
　したがって、本件発明１は上記甲第１号証ないし甲第３号証に記載された発明に基づいて当業者が容易に発明をすることができたものとは認められない。
　
（請求項２及び請求項３について）
　本件請求項２及び請求項３に係る発明は、本件発明１の構成をその主たる構成として含むものであり、本件発明１は上述したように上記甲第１号証ないし甲第３号証に記載された発明に基づいて当業者が容易に発明をすることができたものとは認められず、したがって同様の理由により、本件請求項２及び請求項３に係る発明もまた、上記甲第１号証ないし甲第３号証に記載された発明に基づいて当業者が容易に発明をすることができたものとは認められない。
　
IV．むすび
  以上のとおりであるから特許異議の申立ての理由及び証拠によっては本件請求項１ないし請求項３に係る発明の特許を取り消すことはできない。
　また、他に本件請求項１ないし請求項３に係る発明の特許を取り消すべき理由を発見しない。
　よって、本件請求項１ないし請求項３に係る発明の特許は、拒絶の査定をしなければならない特許出願に対してされたものと認めないから、結論のとおり決定する。
【異議決定日】
平成１５年５月２６日（２００３．５．２６）
【訂正の要旨】
（ａ）訂正事項１
　特許請求の範囲の請求項１：
「【請求項１】紫外線を照射することにより硬化する特性を有するインクジェットプリンタ用インクであって、水と、モノマー構造で官能基を２つ以上含む水溶性の光硬化型樹脂プレポリマーと、水溶性または非水溶性の光重合開始剤と、および水溶性染料とを少なくとも含んでなる、インク。」
を特許請求の範囲の減縮を目的として、
「【請求項１】紫外線を照射することにより硬化する特性を有するインクジェットプリンタ用
水系
と訂正する。
（ｂ）訂正事項２
　特許請求の範囲の請求項２を特許請求の範囲の減縮を目的として削除する。
（ｃ）訂正事項３
　特許請求の範囲の請求項３および４：
「【請求項３】紫外線照射量が１００ｍＪ／ｃｍ２以下で、少なくとも表面硬化する、請求項１または２に記載のインク。
　【請求項４】前記染料がアゾ系染料である、請求項１〜３のいずれか一項に記載のインク。」
を特許請求の範囲の減縮を目的として、
「【請求項２】紫外線照射量が１００ｍＪ／ｃｍ２以下で、少なくとも表面硬化する、請求項
１に
　【請求項３】前記染料がアゾ系染料である、請求項１
または２に
と訂正する。
（ｄ）訂正事項４
　特許請求の範囲の請求項５を特許請求の範囲の減縮を目的として削除する。
（５４）【発明の名称】
インクジェットプリンタ用インクおよびその印字機構
（５７）【特許請求の範囲】
　【請求項１】紫外線を照射することにより硬化する特性を有するインクジェットプリンタ用水系インクであって、水と、モノマー構造で官能基を２つ以上含む水溶性の光硬化型樹脂プレポリマーと、水溶性または非水溶性の光重合開始剤と、および水溶性染料とを少なくとも含んでなる、インク。
　【請求項２】紫外線照射量が１００ｍＪ／ｃｍ２以下で、少なくとも表面硬化する、請求項１に記載のインク。
　【請求項３】前記染料がアゾ系染料である、請求項１または２に記載のインク。
【発明の詳細な説明】
　【０００１】
　【産業上の利用分野】本発明は、インクジェットプリンタ用のインクおよびその印字機構に関する。
　【０００２】
　【従来の技術】液体インクをヘッドノズルから噴射することにより印字するインクジェットプリンタは、コンパクトで比較的安価な構成要素から成るため、今後のカラープリンタの主流となり得ると目されている。
　【０００３】現在インクジェットプリンタ用のインクとしては、水系溶媒に色材として染料を溶解した水系インクと、常温で固化するワックス系溶剤に染料を溶解し、加熱溶融した状態でヘッドより噴射し印字するソリッドインクとがある。
　【０００４】また、通常の水系インクでは、ヘッドノズル部に滞留しているインクが乾燥により目詰まりを起こすため、保水作用を持つグリセリン等が添加されて用いられている。
　【０００５】一方、紫外線硬化型のインクジェットプリンタ用インクについては、特開昭６３−２３５３８２に記載されているものの、具体的内容に乏しいものであった。
　【０００６】
　【発明が解決しようとする課題】従来の技術においては次の問題点があった。
　【０００７】１．水系インクをカラー印字に用いる場合、例えば第１色目を印字し第１色目が乾燥した後、第２色目を印字した場合、第１色目のドット上に第２色目のドットが重なると、第２色目のインクの水分により第１色目のドットの色材である染料が再溶解してにじんでしまい、印字品質が悪化する問題があった。このため、普通紙あるいは再生紙にはインクジェット方式によるカラー印字が困難であった。一方、ワックス系のソリッドインクは、上述のようなにじみの問題は回避できるものの、インクの性質上印字ドットが厚いもので１０〜２０ミクロン程度となり、かつワックスという軟らかい材質であるため、弱い摩擦力でも容易に印字ドットが削れてしまった。すなわち、耐擦性が低いため印字後の信頼性に問題があった。また、一般に有機溶剤を含むインクは、溶剤臭を発散するため好ましくなかった。
　【０００８】２．従来よりインクジェット用インクは、ヘッドノズル部に滞留する期間が長いと、乾燥により色材が析出することによるノズルの目詰まりが発生し問題となっていた。この対策として、様々な添加物が考えられてきたが、これらは本来乾燥を防止する作用を持つことが要求されているため、一方で印字後のインク速乾性を悪化させていた。
　【０００９】３．光硬化型樹脂を含むインクにおいて、光硬化の感度を増し硬化性を著しく向上させようとする場合、一般には反応開始剤あるいは反応促進剤の増量で対応できるが、一方で保存時の暗反応が進行しやすくなるため、保存安定性に問題が生じた。
　【００１０】４．また、光硬化型樹脂を含むインクにおいては、樹脂分が硬化する時に樹脂分と色材である染料が分離してしまい、前述１に記したにじみ防止の効果が低減する場合があった。
　【００１１】５．光硬化型樹脂を含むインクにおいて、紫外線照射による硬化の際に通常１００ｍＪ／ｃｍ２を越える露光がなされると、一般にアゾ基を持つ染料の退色が進行する。従って、アゾ基を持つ染料を用いる場合、１００ｍＪ／ｃｍ２以下の露光量で少なくとも最表面だけでも硬化する必要性が見いだされた。
　【００１２】６．従来、一般の水系インクジェットプリンタ用インクにおいて、特に色材として有機顔料を用いるインクの場合、一旦ヘッドノズル内でインクの乾燥が起こると、顔料粒子が凝集し水分が補給されても再分散することが困難であった。
　【００１３】本発明は、以上のような問題点を解決するためのもので、その目的とするところは、以下の内容を持つインクジェットプリンタ用インクおよびそのためのインクジェット記録装置を提供することにある。
　【００１４】１．カラー印字において、水系で染料を色材として含むインクでありながら、印字後、再度水分（第２色目以降の印字によるインク）が付着しても染料がにじまない効果を有するインクを提供する。
　【００１５】２．インクのベース溶液として、従来の水ではなく、紫外線硬化型樹脂のプレポリマーを用いることにより、乾燥防止剤を添加しなくてもヘッドノズル内で乾燥しにくいインクを提供する。
　【００１６】３．光硬化型樹脂を含むインクの使用において、インクの保存安定性を向上させるため、樹脂分と反応開始剤を別々に保存し、別々のヘッドノズルから噴射して印字ドットを形成するためのインクジェット記録装置を提供する。
　【００１７】４．光硬化型樹脂を含むインクにおいて、樹脂分の硬化時に染料分と樹脂分が分離しないよう、染料分子が吸着しやすい樹脂を用いたインクを提供する。
　【００１８】５．光硬化型樹脂を含むインクにおいて、色材である染料が紫外線照射時に退色しないインクを提供する。
　【００１９】６．一般の水系インクジェットプリンタ用インクにおいて、特に色材として有機顔料を用いた時に、ヘッドノズル内での乾燥による顔料凝集を防止できるインクを提供する。
　【００２０】
　【課題を解決するための手段】本発明によるインクジェットプリンタ用インクは、紫外線を照射することにより硬化する特性を有するインクジェットプリンタ用インクであって、水と、モノマー構造で官能基を２つ以上含む水溶性の光硬化型樹脂プレポリマーと、水溶性または非水溶性の光重合開始剤と、および水溶性染料とを少なくとも含んでなるものである。
　【００２１】本発明の別の態様によるインクジェット用インクは、紫外線を照射することにより硬化する特性を有するインクジェットプリンタ用インクであって、光硬化型樹脂プレポリマーもしくはモノマーまたはそれらの混合物を含んでなりかつ実質的に水を含まないベース溶液を含んでなり、該ベース溶液が非水溶性染料および光重合開始剤を少なくとも含んでなり、インクの粘度が３０ｃｐｓ以下のものである。
　【００２２】本発明によるインクジェットプリンタ用インクにあっては、光硬化型樹脂が、水溶性染料吸着サイトを持つものが好ましい。また染料としてアゾ系染料のものを用いることが出来る。また、本発明の好ましい態様によれば、インクは紫外線照射量が１００ｍＪ／ｃｍ２以下で少なくとも表面硬化する。
　【００２３】また、本発明の別の態様によれば、フッ素化合物をコロイド状態で含んでなる、水性インクジェットプリンタ用インクが提供される。。
　【００２４】さらに、本発明の別の態様によれば、紫外線照射硬化型インクジェット記録方法が提供され、この方法は、印字紙に、溶液１と溶液２とを噴射して印字ドットを形成することにより印字を行うものであり、溶液１が、染料と、光硬化型樹脂または光重合開始剤のどちらか一方を含んでなり、溶液２が、光硬化型樹脂または光重合開始剤のどちらか一方を含んでなり、かつ、溶液１と溶液２のいずれか一方が、光硬化型樹脂を含んでなるとき、他方が光重合開始剤を含んでなるものである。
　【００２５】本発明によれば、前記のインクジェット記録方法を行うインクジェット記録装置が提供され、この装置は溶液１を印字紙上に噴射するインクジェット記録手段と、溶液２を印字紙上に噴射するインクジェット記録手段と、紫外線を照射する手段とを含んでなるものである。
　【００２６】
　【実施例】（実施例１）表１に示すような、組成（重量比）のインクを作成した。なお、染料にシアン色を用いた場合とアゼンタ色を用いた場合の２種のインクを作成した。
　【００２７】
　【表１】
　　光硬化型樹脂プレポリマー　＊１　２０．０　％
　　反応開始剤　　　　　　　　＊２　　０．０６％
　　染料　　　　　　　　　　　＊３　　１．５　％
　　水　　　　　　　　　　　　　　　６８．４４％
　　グリセリン（乾燥防止剤）　　　　１０．０　％
　　＊１　ユニディック　ＳＩ−９２９（水溶性，大日本インキ化学工業（株）製）
　　＊２　ダロキュア　１１７３（メルク製）
　　＊３　シアン色もしくはマゼンタ色最初に、作成したシアン色のインクを用いた。
　【００２８】圧電体を用いたインクジェットヘッドを用いて普通紙に印字後、ヘッド横に設置した光ファイバーから紫外線を照射した。紫外線の照射は、約５秒であり約１００ｍＪ／ｃｍ２であった。
　【００２９】この時点で、青色インクは指先で触って十分な硬度が感じられる硬度に硬化した。
　【００３０】続いて、シアン色の印字と一部が重なるように、マゼンタ色の印字を行なった。続いて、紫外線を約５秒照射し、マゼンタ色のインクの硬化を確認した。
　【００３１】光学顕微鏡で２種のインクの重なり部分を観察した結果、第１色目のシアン色インクの染料が第２色目の印字によって再溶解してにじみを発生している形跡は全くなく、本発明の効果が確認できた。
　【００３２】（実施例２）表２に示すような、組成（重量比）のインクを作成した。
　【００３３】
　【表２】
　　光硬化型樹脂モノマー　＊１　９３．５％
　　反応開始剤と促進剤　　＊２　　５．０％
　　染料（青色）　　　　　＊３　　１．５％
　　＊１　ＫＡＹＡＲＡＤ−ＴＰＧＤＡとＫＡＹＡＲＡＤ−ＰＥＧ４００ＤＡ（いずれも日本化薬（株）製）の１：１混合物
　　＊２　ＫＡＹＡＲＡＤ−ＤＴＥＸとＥＰＡ（いずれも日本化薬（株）製）の３：１混合物
　　＊３　油溶性染料
表２の組成から明らかなように、本インクは光硬化型樹脂モノマーが溶液ベースとなっており全く水を含んでいない。この時粘度は３０ｃｐｓ（摂氏２０度）以下となり、圧電体素子を用いたヘッドでも印字が可能である。このインクをヘッド内に入れ、２ヶ月間放置した。２ヶ月後、そのままの状態で印字したが、ノズルの目詰まりは全く起こらず、揮発性の低いモノマーをインクベースに用いれば、水を用いた場合と異なりシンプルなインク組成でヘッド内での乾燥を起こりにくくすることが可能であることが確認できた。
　【００３４】一方、印字に関しても、硬化性も良く実施例１と同様ににじみが起こりにくいことも確認できた。
　【００３５】（実施例３）先に示した表１のインク組成から反応開始剤を抜いた組成のインクを作成した。一方、反応開始剤だけを水だけに溶解し、表１の組成の２倍量となる濃度に調整した。ただし、この場合反応開始剤にはダロキュア２５２９（メルク製）を用いた。
　【００３６】次に、これらを並列に並べた別々のインクジェットヘッドノズルから同一ポイントに噴射し、直ちに約６０ｍＪ／ｃｍ２の紫外線を照射した。
　【００３７】この機構によリ、インクは反応開始剤を増量して反応させることが可能になったため、容易に硬化した（約３秒の紫外線照射時間）。
　【００３８】一方、このインクは反応開始剤が樹脂分と別々にされているため、保存時に樹脂分の硬化が全く進まなかったことは自明である。
　【００３９】比較のため、表１の組成の２倍量の反応開始剤を最初から樹脂分と混ぜたインクを作成し、常温（暗所）で２ヶ月保存したが、反応開始剤が多い組成のため暗反応による樹脂のマイクロゲルが発生した。
　【００４０】以上の結果、本発明の効果が確認できた。
　【００４１】（実施例４）表３に示すインク組成物（重量比）を作成した。
　【００４２】
　【表３】
　　光硬化型樹脂プレポリマー＊１　４１．０％
　　反応開始剤　　　　　　　＊２　　１．５％
　　染料（青色）　　　　　　＊３　　１．５％
　　水　　　　　　　　　　　　　　４６．０％
　　グリセリン（乾燥防止剤）　　　１０．０％
　　＊１　ＲＷ１０１Ａ（積水ファインケミカル（株）製）
　　＊２　ＲＷ１０１Ｂ（積水ファインケミカル（株）製）
＊３　Ｂｌｕｅ５Ｐ（日本化薬（株）製）ＲＷ１０１Ａは、染料（アニオン性）が吸着するアミノ基を分子構造内に持つプレポリマーである。表３の組成のインクで印字した結果、染料と樹脂の硬化時の相容性が極めて良く、相分離が全く起こらず、耐にじみ性が向上した。
　【００４３】この結果は、上記樹脂を用いた場合に限定されるものではなく、一般の水溶性染料が吸着しやすい官能基を持つ光硬化性樹脂ならば特に限定はしない。
　【００４４】（実施例５）実施例１の場合と同様のインク組成であるが、染料として耐光性の弱いアゾ系染料を用いた。樹脂硬化は１００ｍＪ／ｃｍ２以内の露光で完了した。紫外線の照射前後で染料の退色はなかった。
　【００４５】また、同様に、実施例２の場合と同様のインク組成であるが、染料としてアゾ系油溶性染料を用いた。樹脂硬化は５０ｍＪ／ｃｍ２程度の露光で完了した。この場合も染料の退色はなかった。すなわち、実施例１及び実施例２で作成したインクは、１００ｍＪ／ｃｍ２以下の低い紫外線露光量で硬化するため、アゾ系色素も使用できる光硬化型のインクであることが確認できた。
　【００４６】（実施例６）非イオン性界面活性剤で黒色顔料（カーボン粒子）を分散した水性インクジェットプリンタ用インクに、フッ素系界面活性剤の水性エマルジョン（フォンブリンＥＭ，モンテカチーニ（株）製）を３％添加した。このインクを印字ヘッドノズル内に入れたまま２ヶ月間放置し、その後そのままの状態で印字したところ、ノズルの目詰まりは全く確認されなかった。また、フッ素系水性エマルジョンの印字品質に対する影響については、特に認められなかった。
　【００４７】比較のため、フッ素系水性エマルジョンを全く添加しなかった同インクについて同じテストを行なったところ、ノズルの目詰まりが発生した。
　【００４８】
　【発明の効果】以上の様に本発明により、次の効果が確認できた。
　【００４９】すなわち、光硬化型のインクジェットプリンタ用のインクおよびその印字機構に関し、
　▲１▼インク色材のにじみが起こらないため、普通紙・再生紙が印刷媒体として適用できる。（特にカラー印字に効果がある。）
　▲２▼インクの目詰まりが防止できる。
　【００５０】▲３▼光硬化型インクであっても、光硬化型樹脂分と反応開始剤が別々に保存され、別々のノズルから吐出され印字されるので、インクの硬化性・保存安定性が向上した。。
　【００５１】▲４▼染料・樹脂の相分離が起こりにくい。
　【００５２】▲５▼染料の退色が起こらない。
　【００５３】また、フッ素系化合物の添加により、通常のインクジェットプリンタ用水性インク一般において、特に有機顔料を用いたインクの場合に、ヘッドノズルの目詰まり防止に効果が得られた。